(57)【要約】【目的】  延伸工程での破断頻度の少ない、製造安定性に優れた偏光膜等の光学用ポリビニルアルコール系フィルムのスリット方法を提供すること。【解決手段】  材質がハイス鋼、合金鋼、ステンレス鋼、超硬合金鋼から選ばれ、刃先角度が３０〜９０°、逃げ角が１°００′〜５°００′、刃先端厚みが０．０５〜１．２ｍｍである上刃と、材質が合金鋼、ハイス鋼、ステンレス鋼、超硬合金鋼から選ばれ、逃げ角が０°００′〜８°００′である下刃よりなるシェア刃を用いて、所定の幅になるように、フィルム流れ方向に向かってフィルムの両端をスリットする光学用ポリビニルアルコール系フィルムのスリット方法。【特許請求の範囲】
【請求項１】
材質がハイス鋼、合金鋼、ステンレス鋼、超硬合金鋼から選ばれ、刃先角度が３０〜９０°、逃げ角が１°００′〜５°００′、刃先端厚みが０．０５〜１．２ｍｍである上刃と、材質が合金鋼、ハイス鋼、ステンレス鋼、超硬合金鋼から選ばれ、逃げ角が０°００′〜８°００′である下刃よりなるシェア刃を用いて、所定の幅になるように、フィルム流れ方向に向かってフィルムの両端をスリットすることを特徴とする光学用ポリビニルアルコール系フィルムのスリット方法。
【請求項２】
シェア刃の設定条件として、上刃と下刃の噛み合い量が０．０５〜３ｍｍ、側圧が１００〜３０００ｇｆであることを特徴とする請求項１記載の光学用ポリビニルアルコール系フィルムのスリット方法。
【請求項３】
ポリビニルアルコール系フィルムの両端のスリット断面の表面平均粗さ（Ｒａ）が５μｍ以下となるようにスリットすることを特徴とする請求項１または２記載の光学用ポリビニルアルコール系フィルムのスリット方法。
【請求項４】
融解熱量（△Ｈ）が３０〜８０Ｊ／ｇであるポリビニルアルコール系フィルムをスリットすることを特徴とする請求項１〜３いずれか記載の光学用ポリビニルアルコール系フィルムのスリット方法。
【請求項５】
粘度平均重合度１０００〜５０００、ケン化度８０モル％以上であるポリビニルアルコール系樹脂を製膜してなるポリビニルアルコール系フィルムをスリットすることを特徴とする請求項１〜４いずれか記載の光学用ポリビニルアルコール系フィルムのスリット方法。
【請求項６】
含水率が０．２〜８重量％であるポリビニルアルコール系フィルムをスリットすることを特徴とする請求項１〜５いずれか記載の光学用ポリビニルアルコール系フィルムのスリット方法。
【発明の詳細な説明】
【技術分野】
【０００１】
本発明は、フィルムの一軸延伸時での破断頻度が少なく、高延伸化が容易で、かつ延伸速度が良好という、加工安定性に優れた光学用、特に偏光膜用のポリビニルアルコール系フィルムを得るためのスリット方法に関するものである。
【背景技術】
【０００２】
従来、ポリビニルアルコール系フィルムは、ポリビニルアルコール系樹脂を溶媒に溶解し、混練、脱泡して原液を調製した後、溶液流延法（キャスティング法）により製膜して、金属加熱ロール等を使用して乾燥することにより製造されている。このようにして得られたポリビニルアルコール系フィルムは形状安定性に優れたフィルムとして多くの用途に利用されており、その有用な用途の一つに光学用フィルム、特に偏光膜が挙げられる。
かかる偏光膜は、上記ポリビニルアルコール系フィルムを所定の幅になるように、フィルムの流れ方向に向かって両端部をスリットした後、一軸延伸し、染色したフィルムであり、液晶ディスプレイの基本構成要素として用いられており、近年では高品位で高信頼性の要求される機器へとその使用が拡大されている。
【０００３】
このような中、ポリビニルアルコール系フィルムを原反とした偏光膜を製造する場合、優れた光学特性を有するためには、例えば所定の幅にスリットした後の延伸工程で、４〜６倍程度のかなり高度の一軸延伸が施される。
【発明の開示】
【発明が解決しようとする課題】
【０００４】
しかしながら、このような高延伸工程においては、ポリビニルアルコール系フィルムの破断が起きやすく、かかる破断を軽減するためには、延伸速度を低速にする必要があり、その結果生産性の低下や時には偏光物性の低下を引き起こすといった製造面、物性面の安定性に問題が起こりがちである。
【０００５】
そこで、本発明ではこのような背景下において、延伸工程時に延伸速度を大きくしても破断頻度が少ない、製造安定性に優れた光学用のポリビニルアルコール系フィルムのスリット方法、特に偏光膜用のポリビニルアルコール系フィルムのスリット方法を提供することを目的とするものである。
【課題を解決するための手段】
【０００６】
しかるに、本発明者等が上記課題を解決すべく鋭意研究を重ねた結果、材質がハイス鋼、合金鋼、ステンレス鋼、超硬合金鋼から選ばれ、刃先角度が３０〜９０°、逃げ角が１°００′〜５°００′、刃先端厚みが０．０５〜１．２ｍｍである上刃と、材質が合金鋼、ハイス鋼、ステンレス鋼、超硬合金鋼から選ばれ、逃げ角が０°００′〜８°００′である下刃よりなるシェア刃を用いて、所定の幅になるように、フィルム流れ方向に向かってフィルムの両端をスリットする光学用ポリビニルアルコール系フィルムのスリット方法が上記目的に合致することを見出し、本発明を完成した。
更に、本発明では、シェア刃の設定条件として、上刃と下刃の噛み合い量が０．０５〜３ｍｍ、側圧が１００〜３０００ｇｆであることが好ましい。
【０００７】
また、本発明においては、ポリビニルアルコール系フィルムの両端のスリット断面の表面平均粗さ（Ｒａ）が５μｍ以下となるようにスリットすることが好ましく、更には、ポリビニルアルコール系フィルムの融解熱量（△Ｈ）が３０〜８０Ｊ／ｇであることがスリットが安定的に行える点で好ましい。
尚、表面平均粗さ（Ｒａ）とはＪＩＳ  Ｂ  ０６０１で定義されるものである。
【発明の効果】
【０００８】
本発明の光学用ポリビニルアルコール系フィルムのスリット方法は、特定のシェア刃を用いて、所定の幅となるように、フィルムの流れ方法に向かってフィルムの両端をスリットするため、得られたポリビニルアルコール系フィルムは、延伸工程時での破断頻度が少なく、高延伸が容易で、延伸速度も良好な、偏光膜等の製造安定性に優れた効果を示し、更に光学特性にも優れており、特に偏光膜用として非常に有用である。
【発明を実施するための最良の形態】
【０００９】
以下、本発明について具体的に説明する。
まず、本発明のスリット方法に用いるポリビニルアルコール系フィルムについて、ポリビニルアルコール系樹脂としては、通常、酢酸ビニルを重合したポリ酢酸ビニルをケン化して製造されるが、本発明では必ずしもこれに限定されるものではなく、少量の不飽和カルボン酸（塩、エステル、アミド、ニトリル等を含む）、炭素数２〜３０のオレフィン類（エチレン、プロピレン、ｎ−ブテン、イソブテン等）、ビニルエーテル類、不飽和スルホン酸塩等、酢酸ビニルと共重合可能な成分を含有していても良い。
【００１０】
又、ポリビニルアルコール系樹脂にシリル基を含有させたものでも良く、ポリビニルアルコールにシリル化剤を用いて後変性させたり、シリル基含有オレフィン性不飽和単量体と酢酸ビニルを共重合して得られる共重合体をケン化させる、等の方法が挙げられる。シリル基含有オレフィン性不飽和単量体としてはビニルシラン、（メタ）アクリルアミド−アルキルシラン等が挙げられる。
【００１１】
ポリビニルアルコール系樹脂における粘度平均重合度は特に限定されないが、中でも１０００〜５０００が好ましく、特には１２００〜５０００が好ましく、更には１４００〜４５００が好ましい。かかる粘度平均重合度が１０００未満では光学フィルムとする場合に充分な光学性能が得られず、５０００を越えると延伸が困難となり工業的な生産が難しくなり好ましくない。
尚、粘度平均重合度については、ＪＩＳ  Ｋ  ６７２６に準じて測定を行った。
【００１２】
更に、ポリビニルアルコール系樹脂のケン化度は８０モル％以上であることが好ましく、特には８５〜１００モル％、更には９８〜１００モル％が好ましい。かかるケン化度が８０モル％未満では光学フィルムとする場合に充分な光学性能が得られず好ましくない。
【００１３】
上記ポリビニルアルコール系樹脂には、必要に応じて、グリセリン、ジグリセリン、トリグリセリン、エチレングリコール、トリエチレングリコール、ポリエチレングリコール等、一般的に使用される可塑剤をポリビニルアルコール系樹脂に対して３０重量％以下、好ましくは３〜２５重量％、更に好ましくは５〜２０重量％含有することもできる。該可塑剤が３０重量％を越えるとフィルム強度が劣り好ましくない。
【００１４】
又、更に好ましくは、フィルムの剥離性を向上させるために、ノニオン性、アニオン性、カチオン性の界面活性剤から選ばれる剥離剤がポリビニルアルコール系樹脂に対して５重量％以下、好ましくは０．００１〜３重量％、更に好ましくは０．００１〜２重量％含有される。該剥離剤が５重量％を越えるとフィルム表面外観が不良となり好ましくない。
【００１５】
上記ポリビニルアルコール系樹脂を用いて、偏光膜用のポリビニルアルコール系原反フィルムを製造するわけであるが、まず、該ポリビニルアルコール系樹脂を水又は有機溶媒に溶解し原液を調製した後、かかる原液を流延製膜して原反フィルムを製造する。
【００１６】
原液調製に際して使用される溶媒としては、例えば水はもちろん、ジメチルスルホキシド（ＤＭＳＯ）、Ｎ−メチルピロリドン、グリセリン、エチレングリコール、プロピレングリコール、ジエチレングリコール、トリエチレングリコール、テトラエチレングリコール、トリメチロールプロパン等の多価アルコール、エチレンジアミン、ジエチレントリアミン等のアミン類及びこれらの混合物が用いられる。
【００１７】
上記有機溶媒中には、少量、例えば５〜３０重量％の水を含有させても差し支えない。原液中のポリビニルアルコール系樹脂の濃度は５〜５０重量％が実用的である。該溶媒を用いて得られた原液は、キャスト法、押出法等任意の方法で製膜される。製膜方法としては、乾式或いは湿式製膜法にて、即ち、該溶液を口金スリットから一旦空気中、又は窒素、ヘリウム、アルゴン等の不活性雰囲気中に吐出し、次いで凝固浴中に導いて未延伸フィルムを形成せしめる。又は、製膜溶液を口金スリットから一旦ローラー、或いはベルトコンベア等の上に吐出し、製膜を行い、乾燥して未延伸フィルムを形成せしめる。必要に応じて、乾燥後、熱処理や調湿が行われる。
【００１８】
かくして光学用、特に偏光膜用のポリビニルアルコール系フィルムが得られ、次に該ポリビニルアルコール系フィルムは、所定の幅になるように、フィルムの流れ方向に向かってフィルムの両端がスリットされる。
スリットは、市場の要求に応じて所定の幅にスリットされるが、かかるスリットに際しては、上記で得られたポリビニルアルコール系フィルムをロール状に巻き取る前にスリットを行うこともできるし、また、一旦ロール状に巻き取った後に再度巻き出してスリットを行うこともできる。
【００１９】
本発明においては、かかるスリットにおいて、そのスリット断面の表面平均粗さ（Ｒａ）を５μｍ以下、好ましくは３μｍ以下、更に好ましくは１．５μｍ以下とすることが好ましい。該表面平均粗さ（Ｒａ）が５μｍを越えると後述の延伸工程においてフィルムの破断が発生しやすく、破断頻度が高くなり製造安定性に劣り、又、延伸倍率を高くすることもできず、光学特性に劣ることにもなる。
【００２０】
かかるスリット断面の表面平均粗さ（Ｒａ）を５μｍ以下、好ましくは３μｍ以下、更に好ましくは１．５μｍ以下に調整する方法としては特に限定されないが、例えば、ポリビニルアルコール系フィルムにおいて、該ポリビニルアルコール系フィルムの融解熱量（△Ｈ）を３０〜８０Ｊ／ｇ、更には４０〜７０Ｊ／ｇ、特には５０〜７０Ｊ／ｇとすることが好ましく、かかる融解熱量（△Ｈ）が３０Ｊ／ｇ未満ではスリット断面に歪み等が発生し延伸工程での破断の原因となり、８０Ｊ／ｇを越えるとスリット断面にクラック等が発生し延伸工程での破断の原因となり、いずれも連続運転に支障を来し好ましくない。
【００２１】
尚、融解熱量（△Ｈ）については、パーキンエルマー社製ＤＳＣ７を用いて、測定温度範囲−３０〜２６０℃で、昇温速度１０℃／ｍｉｎの条件で測定したものを、ポリビニルアルコール系フィルムの融解熱量とした。
その他、後述の如く、スリット時の刃の形状や側圧、刃の噛み合い量等の要因で表面平均粗さ（Ｒａ）を調整することも好ましい。
【００２２】
ポリビニルアルコール系フィルムの融解熱量（△Ｈ）は、ポリビニルアルコール系樹脂のケン化度を調整したり、上記可塑剤の添加量を調整したり、ポリビニルアルコール系フィルムの含水率を調整したり、フィルムの乾燥条件を適宜調整したりすることにより、上記範囲にコントロールすることができる。
ポリビニルアルコール系フィルムの含水率としては、０．２〜８重量％が好ましく、特に好ましくは１〜６重量％である。該含水率が０．２重量％未満ではスリット断面にクラック等が入りやすくなり、８重量％を越えるとスリット時の張力制御が不安定となったり、又可塑剤のブリード等によりフィルムがブロッキングしたりして好ましくない。
【００２３】
本発明においては、スリット方法としては、シェア刃を用いてスリットすることが基材変形が少ない点で有効である。
【００２４】
かかるシェア刃は、一対のロールの両端部にスリット用の刃を取り付け、上刃と下刃との噛み合わせにより、フィルムをスリット出来るように設定されたもので、上刃としては、材質がハイス鋼、合金鋼、ステンレス鋼、超硬合金鋼から選ばれ、刃先角度が３０〜９０°、好ましくは６０〜９０°、逃げ角が１°００′〜５°００′、好ましくは２°００′〜４°００′、刃先端厚みが０．０５〜１．２ｍｍ、好ましくは０．１〜０．８ｍｍのものが挙げられ、下刃としては、材質が合金鋼、ハイス鋼、ステンレス鋼、超硬合金鋼から選ばれ、逃げ角が０°００′〜８°００′、好ましくは０°００′〜５°００′のものが用いられる（図１〜３参照）。
【００２５】
又、シェア刃の設定条件としては、上刃と下刃の噛み合い量は０．０５〜３ｍｍが好ましく、より好ましくは０．１〜３ｍｍ、特に好ましくは０．１〜１．５ｍｍであり、側圧は１００〜３０００ｇｆが好ましく、より好ましくは５００〜２０００ｇｆである（図４参照）。
ここで、側圧とは、上刃の下刃に対する側方の押し付け力のことを意味するものである。
【００２６】
更に、基材抱角としては、９０〜１８０°とすることが好ましい。尚、基材抱角とは、スリット対象フィルムが下刃と接触開示する点と下刃から剥離する点の２点と下刃のロール中心点とを結んだときになす角のことである（図５参照）。
又、スリット速度としては特に制限されないが、５０〜２００ｍ／ｍｉｎ、特には８０〜１５０ｍ／ｍｉｎとすることが好ましい。
【００２７】
かくして本発明のスリット方法により、上記ポリビニルアルコール系フィルムは、そのスリット断面の表面平均粗さ（Ｒａ）が５μｍ以下、好ましくは３μｍ以下、更に好ましくは１．５μｍ以下となるようにスリットされ、光学用、特に偏光膜用のポリビニルアルコール系フィルムとして用いられる。
以下、偏光膜の製造方法について説明する。
【００２８】
偏光膜の製造方法としては、かかるポリビニルアルコール系フィルムを延伸してヨウ素あるいは二色性染料の溶液に浸漬し染色するか、延伸と染色を同時に行うか、ヨウ素あるいは二色性染料により染色して延伸するかした後、ホウ素化合物処理する方法が挙げられる。又、染色した後ホウ素化合物の溶液中で延伸する方法等もあり、適宜選択して用いることができる。
【００２９】
偏光膜に用いられるポリビニルアルコール系フィルムの膜厚としては、３０〜１００μｍが好ましく、更には４０〜９０μｍで、３０μｍ以下では延伸が難しく、１００μｍ以上では膜厚精度が低下して好ましくない。
【００３０】
かかるポリビニルアルコール系フィルム（未延伸フィルム）は次に延伸及び染色、ホウ素化合物処理が施される。延伸と染色更にホウ素化合物処理は別々に行っても同時に行っても良いが、本発明では染色工程、ホウ素化合物処理工程の少なくとも一方の工程中に一軸延伸を実施することが望ましい。
【００３１】
延伸は一軸方向に３〜１０倍、好ましくは３．５〜６倍延伸することが望ましい。この際、前記と直角方向にも若干の延伸（幅方向の収縮を防止する程度あるいはそれ以上の延伸）を行っても差し支えない。延伸時の温度条件は４０〜１７０℃から選ぶのが望ましい。更に、かかる延伸倍率は最終的に上記の範囲に設定されれば良く、延伸操作は一段階段のみならず、製造工程の任意の範囲の段階に実施すれば良い。
【００３２】
本発明では、上記の如く、ポリビニルアルコール系フィルムのスリット断面の表面平均粗さ（Ｒａ）が５μｍ以下、好ましくは３μｍ以下、更に好ましくは１．５μｍ以下となるように、ポリビニルアルコール系フィルムをスリットするため、得られるポリビニルアルコール系フィルムは、かかる延伸工程においてもフィルムの破断頻度が非常に少なく、製造安定性に優れ、高延伸化が容易となるのである。
【００３３】
フィルムへの染色はフィルムにヨウ素或いは二色性染料を含有する液体を接触させることによって行われる。
通常は、ヨウ素−ヨウ化カリの水溶液が用いられ、ヨウ素の濃度は０．１〜２ｇ／ｌ、ヨウ化カリの濃度は１０〜５０ｇ／ｌ、ヨウ化カリ／ヨウ素の重量比は２０〜１００が適当である。染色時間は３０〜５００秒程度が実用的である。処理浴の温度は５〜５０℃が好ましい。水溶媒以外に水と相溶性のある有機溶媒を少量含有させても差し支えない。
接触手段としては浸漬、塗布、噴霧等の任意の手段が適用できる。
【００３４】
染色処理されたフィルムは次いでホウ素化合物によって処理される。ホウ素化合物としてはホウ酸、ホウ砂が実用的である。
ホウ素化合物は水溶液又は水−有機溶媒混合液の形で濃度０．５〜２モル／ｌ程度で用いられ、液中には少量のヨウ化カリを共存させるのが実用上望ましい。
処理法は浸漬法が望ましいが勿論塗布法、噴霧法も実施可能である。処理時の温度は５０〜７０℃程度、処理時間は５〜２０分程度が好ましく、又必要に応じて処理中に延伸操作を行っても良い。
【００３５】
このようにして得られた偏光膜は、その片面又は両面に光学的に等方性の高分子フィルム又はシートを保護膜として積層接着して用いることもできる。
かかる保護膜としては、例えば、セルローストリアセテート、セルロースジアセテート、ポリカーボネート、ポリメチルメタクリレート、ポリスチレン、ポリエーテルスルホン、ポリアリーレンエステル、ポリ−４−メチルペンテン、ポリフェニレンオキサイド等のフィルム又はシートが挙げられる。
【００３６】
又、かかる偏光膜には、薄膜化を目的として、上記保護膜の代わりに、その片面又は両面にウレタン系樹脂、アクリル系樹脂、ウレア樹脂等の硬化性樹脂を塗布し、積層させることもできる。
【００３７】
かかる偏光膜（又はその少なくとも片面に保護膜あるいは硬化性樹脂を積層したもの）は、その一方の表面に必要に応じて、透明な感圧性接着剤層が通常知られている方法で形成されて、実用に供される場合もある。該感圧性接着剤層としてはアクリル酸エステル、例えばアクリル酸ブチル、アクリル酸エチル、アクリル酸メチル、アクリル酸２−エチルヘキシル等とα−モノオレフィンカルボン酸、例えばアクリル酸、マレイン酸、イタコン酸、メタクリル酸、クロトン酸等との共重合物（アクリルニトリル、酢酸ビニル、スチロールの如きビニル単量体を添加したものも含む。）を主体とするものが、偏光フィルムの偏光特性を阻害することがないので特に好ましいが、これに限定されることなく、透明性を有する感圧性接着剤であれば使用可能で、例えばポリビニルエーテル系、ゴム系等でもよい。
【００３８】
又、更に偏光板（上記感圧性接着剤が設けられたもの）の片面（上記感圧性接着剤が設けられていない面）に各種機能層を設けることも可能であり、機能層としては、例えばアンチグレア層、ハードコート層、アンチリフレクション層、ハーフリフレクション層、反射層、蓄光層、拡散層、エレクトロルミネッセンス層等が挙げられ、更に、各種２種以上の組み合わせをすることも可能で、例えばアンチグレア層とアンチリフレクション層、蓄光層と反射層、蓄光層とハーフリフレクション層、蓄光層と光拡散層、蓄光層とエレクトロルミネッセンス層、ハーフリフレクション層とエレクトロルミネッセンス層等の組み合わせが挙げられる。但し、これらに限定されることはない。
【００３９】
かかる偏光膜は、電子卓上計算機、電子時計、ワープロ、パソコン、携帯情報端末機、自動車や機械類の計器類等の液晶表示装置、サングラス、防眩メガネ、立体メガネ、表示素子（ＣＲＴ、ＬＣＤ等）用反射低減層、医療機器、建築材料、玩具等に用いられる。
【実施例】
【００４０】
以下、本発明について実施例を挙げて具体的に説明する。
尚、例中「部」、「％」とあるのは特に断りのない限り重量基準である。
【００４１】
実施例１
粘度平均重合度１７００、ケン化度９９．７モル％のポリビニルアルコール系樹脂（ａ−１）を用いて、４５％濃度のポリビニルアルコール系樹脂水溶液（可塑剤、剥離剤も固形分として含む）を調整した後、Ｔ型スリットダイよりドラム型ロールで流延製膜し、乾燥、熱処理、調湿を行い含水率４％のポリビニルアルコール系フィルム（Ｆ−１）を得た。
尚、得られたポリビニルアルコール系フィルム（Ｆ−１）の融解熱量（△Ｈ）は５７Ｊ／ｇであった。
【００４２】
次に、得られたポリビニルアルコール系フィルム（Ｆ−１）を下記条件下において、１ｍの幅にスリットした。
［スリット条件］
シェア刃：東洋刃物社製
上刃：材質        ハイス鋼
寸法        外径１０８ｍｍ  内径７５ｍｍ  厚み０．７ｍｍ
刃先角度    ６０°
逃げ角      ３°３０′
刃先端厚み  ０．７ｍｍ
下刃：材質        合金鋼
寸法        外径８６ｍｍ  内径６０ｍｍ  厚み１０ｍｍ
逃げ角      ５°
上刃と下刃の噛み合い量：１．５ｍｍ
側圧：１５００ｇｆ
基材抱角：１４０°
スリット速度：１２０ｍ／ｍｉｎ
スリット後のスリット断面の表面平均粗さ（Ｒａ）を、キーエンス社製の超深度形状測定顕微鏡  ＶＫ−８５００を用いて測定したところ、０．９μｍであった。
【００４３】
かかるスリット後のポリビニルアルコール系フィルム（Ｆ−１）を１．２５ｍ／ｍｉｎで巻き出し、水洗槽（２４℃）で膨潤させた後、ヨウ素槽（２０℃、ヨウ素０．１７ｇ／ｌ）で１．３倍、硼酸槽（５０℃、ヨウ素１２ｐｐｍ、硼酸４７ｇ／ｌ）で１．７倍の一軸延伸を行い、更に巻き取り速度７．５ｍ／ｍｉｎでトータル６倍の一軸延伸を行い、偏光膜を得た。
【００４４】
かかる偏光膜製造時の延伸において、破断頻度を下記の如く評価した。
（破断頻度）
８時間連続運転を行い、フィルムの破断回数をカウントし、下記の基準で評価した。
◎・・・０回
○・・・１〜２回
△・・・３〜４回
×・・・５回以上
【００４５】
又、得られた偏光膜について、測定装置として日本電色工業社製のΣ９０を用いて、偏光物性（単体透過率及び偏光度）を測定した。結果は表１に示した。
【００４６】
実施例２
粘度平均重合度２６００、ケン化度９９．７モル％のポリビニルアルコール系樹脂（ａ−２）を用いて、３５％濃度のポリビニルアルコール系樹脂水溶液（可塑剤、剥離剤も固形分として含む）を調整した後、Ｔ型スリットダイよりドラム型ロールで流延製膜し、乾燥、熱処理、調湿を行い含水率３．５％のポリビニルアルコール系フィルム（Ｆ−２）を得た。
尚、得られたポリビニルアルコール系フィルム（Ｆ−２）の融解熱量（△Ｈ）は６３Ｊ／ｇであった。
【００４７】
次に、得られたポリビニルアルコール系フィルム（Ｆ−２）を下記条件下において、１ｍの幅にスリットした。
［スリット条件］
シェア刃：東洋刃物社製
上刃：材質        ハイス鋼
寸法        外径１０８ｍｍ  内径７５ｍｍ  厚み０．７ｍｍ
刃先角度    ９０°
逃げ角      ３°３０′
刃先端厚み  ０．２ｍｍ
下刃：材質        超硬合金鋼
寸法        外径８６ｍｍ  内径６０ｍｍ  厚み１０ｍｍ
逃げ角      ０°
上刃と下刃の噛み合い量：１．５ｍｍ
側圧：１５００ｇｆ
基材抱角：１４０°
スリット速度：１００ｍ／ｍｉｎ
スリット後のスリット断面の表面平均粗さ（Ｒａ）を、キーエンス社製の超深度形状測定顕微鏡  ＶＫ−８５００を用いて測定したところ、１．２μｍであった。
【００４８】
かかるスリット後のポリビニルアルコール系フィルム（Ｆ−２）について、実施例１と同様に６倍延伸を行い偏光膜を得、破断頻度及び偏光物性を評価した。結果は表１に示した。
【００４９】
実施例３
粘度平均重合度４０００、ケン化度９９．７モル％のポリビニルアルコール系樹脂（ａ−３）を用いて、２５％濃度のポリビニルアルコール系樹脂水溶液（可塑剤、剥離剤も固形分として含む）を調整した後、Ｔ型スリットダイよりドラム型ロールで流延製膜し、乾燥、熱処理、調湿を行い含水率３．７％のポリビニルアルコール系フィルム（Ｆ−３）を得た。
尚、得られたポリビニルアルコール系フィルム（Ｆ−３）の融解熱量（△Ｈ）は６０Ｊ／ｇであった。
【００５０】
次に、得られたポリビニルアルコール系フィルム（Ｆ−３）を下記条件下において、１ｍの幅にスリットした。
［スリット条件］
シェア刃：東洋刃物社製
上刃：材質        ハイス鋼
寸法        外径１０８ｍｍ  内径７５ｍｍ  厚み０．７ｍｍ
刃先角度    ９０°
逃げ角      ３°３０′
刃先端厚み  ０．２ｍｍ
下刃：材質        超硬合金鋼
寸法        外径８６ｍｍ  内径６０ｍｍ  厚み１０ｍｍ
逃げ角      ０°
上刃と下刃の噛み合い量：１．５ｍｍ
側圧：１５００ｇｆ
基材抱角：１４０°
スリット速度：８０ｍ／ｍｉｎ
スリット後のスリット断面の表面平均粗さ（Ｒａ）を、キーエンス社製の超深度形状測定顕微鏡「ＶＫ−８５００」を用いて測定したところ、１．３μｍであった。
【００５１】
かかるスリット後のポリビニルアルコール系フィルム（Ｆ−３）について、実施例１と同様に６倍延伸を行い偏光膜を得、破断頻度及び偏光物性を評価した。結果は表１に示した。
【００５２】
［表１］
偏光物性            
破断頻度   単体透過率（％）  偏光度（％）  
実施例１       ◎         ４３．０       ９９．２
〃  ２       ◎         ４３．１       ９９．６
〃  ３       ○         ４３．３       ９９．９      
【００５３】
参考例１
実施例１に準じて、粘度平均重合度１７００、ケン化度９９．７モル％のポリビニルアルコール系樹脂を用いて、含水率０．１％のポリビニルアルコール系フィルム（ｆ−１）を得た。
尚、得られたポリビニルアルコール系フィルム（ｆ−１）の融解熱量（△Ｈ）は７１Ｊ／ｇであった。
【００５４】
次に、得られたポリビニルアルコール系フィルム（ｆ−１）を下記条件下において、１ｍの幅にスリットした。
［スリット条件］
シェア刃：東洋刃物社製
上刃：材質        ハイス鋼
寸法        外径１０８ｍｍ  内径７５ｍｍ  厚み０．７ｍｍ
刃先角度    ６０°
逃げ角      ３°３０′
刃先端厚み  ０．７ｍｍ
下刃：材質        合金鋼
寸法        外径８６ｍｍ  内径６０ｍｍ  厚み１０ｍｍ
逃げ角      ５°
上刃と下刃の噛み合い量：１．５ｍｍ
側圧：４０００ｇｆ
基材抱角：１４０°
スリット速度：１２０ｍ／ｍｉｎ
スリット後のスリット断面の表面平均粗さ（Ｒａ）を、キーエンス社製の超深度形状測定顕微鏡  ＶＫ−８５００を用いて測定したところ、６．１μｍであった。
【００５５】
かかるスリット後のポリビニルアルコール系フィルム（ｆ−１）について、実施例１と同様に６倍延伸を行い、破断頻度を評価した。
得られたポリビニルアルコール系フィルム（ｆ−１）では、破断頻度が５回以上と高く、偏光膜の製造安定性に劣るものであった。
【産業上の利用可能性】
【００５６】
本発明の光学用ポリビニルアルコール系フィルムのスリット方法は、特定のシェア刃を用いて、所定の幅となるように、フィルムの流れ方法に向かってフィルムの両端をスリットするため、得られたポリビニルアルコール系フィルムは、延伸工程時での破断頻度が少なく、高延伸が容易で、延伸速度も良好な、偏光膜等の製造安定性に優れた効果を示し、更に光学特性にも優れており、特に偏光膜用として非常に有用である。
【図面の簡単な説明】
【００５７】
【図１】本発明で用いるシェア刃の上刃の一例を示した概略図であり、フィルムの流れ方向に対しての上刃の側面図（１）及び正面図（２）である。尚、正面図（２）は上半分の形状を図示したもので、上半分の形状と下半分の形状は対象である。
【図２】図１で示されるフィルムの流れ方向に対しての上刃の正面図（２）の斜線部分を拡大した拡大図である。
【図３】本発明で用いるシェア刃の下刃の一例を示した概略図であり、フィルムの流れ方向に対しての下刃の側面図（１）及び正面図（２）である。尚、正面図（２）は上半分の形状を図示したもので、上半分の形状と下半分の形状は対象である。
【図４】シェア刃の上刃と下刃が噛み合った状態の概略図であり、フィルムの流れ方向に対しての正面図である。
【図５】シェア刃の上刃と下刃が噛み合った状態の概略図であり、フィルムの流れ方向に対しての側面図である。
【符号の説明】
【００５８】
ａ・・・上刃の刃先角度
ｂ・・・上刃の逃げ角
ｃ・・・下刃の逃げ角
Ｄ・・・上刃、下刃の外径
ｄ・・・上刃、下刃の内径
ｔ・・・上刃、下刃の厚み
ｓ・・・下刃の最内側から刃先までの間隔
ｅ・・・上刃と下刃の噛み合い量
ｆ・・・基材抱角
ｇ・・・フィルム
ｈ・・・上刃の刃先端厚み
【図１】
2005212098.tif 000002
【図２】
2005212098.tif 000003
【図３】
2005212098.tif 000004
【図４】
2005212098.tif 000005
【図５】
2005212098.tif 000006